СРЕДА НА ОСНОВЕ ЖЕЛЕЗА

1. Фильтровальная среда, предназначенная для уменьшения содержания загрязнителей в текучих средах, при этом, указанная фильтровальная среда включает промытый кислотой порошок на основе железа,
при этом, промытый кислотой порошок на основе железа получен путем промывки порошка на основе железа в HCl,
2
2
2
при этом, удельная площадь поверхности по ВЕТ промытого кислотой порошка на основе железа составляет 1,2-10 м/г, предпочтительно, 1,4-8 м/г, предпочтительно, 1,6-5 м/г,
при этом, промытый кислотой порошок на основе железа характеризуется содержанием Fe, по меньшей мере, 90% вес., предпочтительно, по меньшей мере, 93% вес., предпочтительно, по меньшей мере, 97% вес.
2
2. Фильтровальная среда по п. 1, в которой кислотная промывка включает промывку соляной кислотой, сушку и охлаждение в защитной атмосфере, такой как атмосфера N.
3. Фильтровальная среда по любому из пп. 1, 2, в которой порошок на основе железа представляет собой порошок восстановленного водородом железа.
4. Фильтровальная среда по любому из пп. 1-3, в которой средний размер частиц (D50) промытого кислотой порошка на основе железа составляет от 20 до 10000 мкм, предпочтительно, от 20 до 500 мкм, предпочтительно, от 40 до 350 мкм.
2
5. Фильтровальная среда по любому из пп. 1-4, в которой средний размер частиц (D50) промытого кислотой порошка на основе железа составляет от 200 до 590 мкм, и удельная площадь поверхности по ВЕТ составляет, по меньшей мере, 1,6 м/г.
2
2
6. Фильтровальная среда по любому из пп. 1-4, в которой средний размер частиц (D50) промытого кислотой порошка на основе железа составляет менее 200 мкм, предпочтительно, менее 150 мкм, и удельная площадь поверхности по ВЕТ составляет, по меньшей мере, 3 м/г, предпочтительно, по меньшей мере, 4 м/г.
3
3
3
7. Фильтровальная среда по любому из пп. 1-6, в которой кажущаяся плотность промытого кислотой порошка на основе железа составляет от 0,5 до 5 г/см, предпочтительно, от 1 до 3 г/см, предпочтительно, от 1 до 2 г/см.
8. Фильтровальная среда по любому из пп. 1-7, в которой порошок на основе железа представляет собой восстановленный водородом порошок на основе железа со средним размером частиц (D50) от 200 до 590 мкм и содержанием Fe, по меньшей мере, 90% вес. порошка железа.
9. Фильтровальная среда по любому из пп. 1-8, в которой промытый кислотой порошок на основе железа характеризуется локальной концентрацией хлора на поверхности, по меньшей мере, 3% при определении по спектру EDX, предпочтительно, по меньшей мере, 4% по спектру EDX.
10. Фильтровальная среда по любому из пп. 1-9, в которой промытый кислотой порошок на основе железа характеризуется величиной PSE менее -0,03, предпочтительно, менее -0,04, предпочтительно, менее -0,05 с диапазоном от -0,03 до -0,5 в равновесных условиях (спустя 48 ч).
2
2
2
2
2
2
11. Фильтровальная среда по любому из пп. 1-10, в которой фракция промытого кислотой порошка на основе железа менее 150 мкм характеризуется, по меньшей мере, 3 м/г, предпочтительно, 3-10 м/г, предпочтительно, 3,5-8 м/г, предпочтительно, 4,0-6,0 м/г, предпочтительно, 4,2 м/г - 5 м/г.
12. Фильтровальная среда, предназначенная для уменьшения содержания загрязнителей в текучих средах, при этом, указанная фильтровальная среда включает порошок на основе железа,
при этом, порошок на основе железа характеризуется локальной концентрацией хлора на поверхности, по меньшей мере, 3% при определении по спектру EDX, предпочтительно, по меньшей мере, 4% по спектру EDX,
2
2
2
при этом, удельная площадь поверхности по ВЕТ порошка на основе железа составляет 1,2-10 м/г, предпочтительно, 1,4-8 м/г, предпочтительно, 1,6-5 м/г,
при этом, промытый кислотой порошок на основе железа характеризуется содержанием Fe, по меньшей мере, 90% вес., предпочтительно, по меньшей мере, 93% вес., предпочтительно, по меньшей мере, 97% вес.
13. Фильтровальная среда по п. 12, в которой порошок на основе железа представляет собой порошок восстановленного водородом железа.
14. Фильтровальная среда по любому из пп. 12, 13, в которой средний размер частиц (D50) порошка на основе железа составляет от 20 до 10000 мкм, предпочтительно, от 20 до 500 мкм, предпочтительно, от 40 до 350 мкм.
2
15. Фильтровальная среда по любому из пп. 12-14, в которой средний размер частиц (D50) порошка на основе железа составляет от 200 до 590 мкм, и удельная площадь поверхности по ВЕТ составляет, по меньшей мере, 1,6 м/г.
2
2
16. Фильтровальная среда по любому из пп. 12-14, в которой средний размер частиц (D50) порошка на основе железа составляет менее 200 мкм, предпочтительно, менее 150 мкм, и удельная площадь поверхности по ВЕТ составляет, по меньшей мере, 3 м/г, предпочтительно, по меньшей мере, 4 м/г.
3
3
3
17. Фильтровальная среда по любому из пп. 12-16, в которой кажущаяся плотность порошка на основе железа составляет от 0,5 до 5 г/см, предпочтительно, от 1 до 3 г/см, предпочтительно, от 1 до 2 г/см.
18. Фильтровальная среда по любому из пп. 12-17, в которой порошок на основе железа представляет собой восстановленный водородом порошок на основе железа со средним размером частиц (D50) от 40 до 590 мкм и содержанием Fe, по меньшей мере, 90% вес. порошка железа.
19. Фильтровальная среда по любому из пп. 12-18, в которой порошок на основе железа представляет собой промытый кислотой порошок на основе железа, полученный путем промывки порошка на основе железа в HCl.
2
20. Фильтровальная среда по п. 19, в которой кислотная промывка включает промывку соляной кислотой, сушку и охлаждение в защитной атмосфере, такой как атмосфера N.
21. Фильтровальная среда по любому из пп. 12-20, в которой промытый кислотой порошок на основе железа характеризуется величиной PSE менее -0,03, предпочтительно, менее -0,04, предпочтительно, менее -0,05 с диапазоном от -0,03 до -0,5 в равновесных условиях (спустя 48 ч).
2
2
2
2
2
2
22. Фильтровальная среда по любому из пп. 12-21, в которой фракция промытого кислотой порошка на основе железа менее 150 мкм характеризуется, по меньшей мере, 3 м/г, предпочтительно, 3-10 м/г, предпочтительно, 3,5-8 м/г, предпочтительно, 4,0-6,0 м/г, предпочтительно, 4,2 м/г - 5 м/г.
23. Способ уменьшения содержания загрязнителей в текучих средах, включающий стадии, на которых:
а) обеспечивают фильтровальную среду по любому из пп. 1-22,
b) одну или несколько загрязненных текучих сред приводят в контакт с фильтровальной средой с целью уменьшения содержания загрязнителей в указанной одной или нескольких текучих средах,
с) необязательно, удаляют фильтровальную среду из одной или нескольких текучих сред с уменьшенным содержанием загрязнителей.
24. Способ по п. 23, в котором на стадии b) одна или несколько загрязненных текучих сред может быть пропущена через фильтровальную среду в восходящем или нисходящем направлении потока.
25. Способ по любому из пп. 23, 24, в котором указанная(ые) текучая(ие) среда(ы) загрязнена(ы), по меньшей мере, одним из следующих загрязнителей: хлорированные VOC, радионуклиды и тяжелые металлы.
26. Способ по п. 25, в котором хлорированные VOC выбраны из группы, состоящей из ТСЕ, РСЕ и производных от них продуктов.
27. Способ производства фильтровальной среды, при этом, фильтровальная среда соответствует одному из пп. 1-22, при этом, способ включает стадии:
- промывки соляной кислотой,
2
- сушки и охлаждения, необязательно, в защитной атмосфере, такой как атмосфера N.